(57)【要約】      （修正有）【課題】農業用ハウスの表面に視認性の良い印刷を施したときにハウス内の植物の生育が良い農業用ハウス用フィルムを提供する。【解決手段】透明フィルム層（Ｉ）と印刷インキ層（ＩＩ）とを有し、前記透明フィルム層（Ｉ）がポリエチレンまたはポリ塩化ビニルを主成分とし、前記透明フィルム層（Ｉ）の紫外線透過率が７０〜９９％であり、印刷インキ層（ＩＩ）が開口を有し、前記開口の面積開口率が１０〜３０％であることを特徴とする農業用ハウスフィルム。【選択図】なし【特許請求の範囲】
【請求項１】
透明フィルム層（Ｉ）と印刷インキ層（ＩＩ）とを有し、
前記透明フィルム層（Ｉ）がポリエチレンまたはポリ塩化ビニルを主成分とし、
前記透明フィルム層（Ｉ）の紫外線透過率が７０〜９９％であり、
印刷インキ層（ＩＩ）が開口を有し、
前記開口の面積開口率が１０〜３０％である
ことを特徴とする農業用ハウスフィルム。
【請求項２】
前記開口の形状が円形、楕円形、または多角形のいずれかであり、
前記開口の平均直径が１〜２０ｍｍであることを特徴とする
請求項１に記載の農業用ハウスフィルム。
【請求項３】
前記開口の隣接開口中心平均距離が２．１〜４０ｍｍであることを特徴とする請求項２に記載の農業用ハウスフィルム。
【請求項４】
前記開口の形状がスリットであり、
前記開口の平均スリット幅が７〜１５ｍｍであることを特徴とする請求項１に記載の農業用ハウスフィルム。
【請求項５】
前記透明フィルム（Ｉ）の印刷インキ層（ＩＩ）側の面のぬれ張力が２０〜３２ｍＮ／ｍであり、
前記透明フィルム（Ｉ）の印刷インキ層（ＩＩ）と反対側の面のぬれ張力が４２〜６０ｍＮ／ｍであることを特徴とする
請求項１〜４のいずれか１項に記載の農業用ハウスフィルム。
【請求項６】
前記印刷インキ層（ＩＩ）の上に保護ニス層（ＩＩＩ）を有し、
前記保護ニス層（ＩＩＩ）の可視光領域での光線透過率が８０〜９５％であり、
前記保護ニス層（ＩＩＩ）の紫外線領域での光線透過率が１０〜４０％であり、
前記保護ニス層（ＩＩＩ）のぬれ張力が２０〜３２ｍＮ／ｍであることを特徴とする
請求項１〜５のいずれか１項に記載の農業用ハウスフィルム。
【発明の詳細な説明】
【技術分野】
【０００１】
本発明は農業用フィルムに関する。より具体的には、農業用ハウスに展張した時、フィルムの外側となる面に文字情報を有し、その文字情報が広告機能を有するとともに、文字情報を付与することによってもハウス内の植物の育成が妨げられにくい農業用フィルムに関する。
【背景技術】
【０００２】
農業に使用するフィルムには、一般に用途、品番、ブランド等を表示するための印刷が施されている。近年、長さ表示、温度経過表示等の機能性印刷（引用文献１、２）を施した農業用フィルムも開発されている。ところが、これらの表示は、ハウスに展張した後は目立たないことが好ましく、また、フィルム自体の剛性が低いため、寒色系のインキを使用したグラビア印刷が主流であった。
一方、農業用ハウスに使用するフィルムは、栽培する植物の生育適性に合わせて透過波長を変化させることが盛んに行われている。（引用文献３、４）
【先行技術文献】
【特許文献】
【０００３】
【特許文献１】特開平２−１１７３２２号公報
【特許文献２】特開平２−１３８０５４号公報
【特許文献３】特開平６−０４６６８４号公報
【特許文献４】特開平６−０４６６８５号公報
【発明の概要】
【発明が解決しようとする課題】
【０００４】
本発明は、農業用ハウスの表面に広告機能を付与しようとするものである。上述の通り、農業用フィルムは剛性が低いため、視認性の良い情報を付与することが容易ではない。また、広告機能の宿命として、農業用フィルムの表面に設ける情報は大面積にならざるを得ず、内部の植物が育成するのに必要な光までも遮断してしまう可能性があった。
本発明は農業用ハウスの表面に視認性の良い印刷を施したときにハウス内の植物の生育が良い農業用ハウス用フィルムを提供するものである。
【課題を解決するための手段】
【０００５】
本発明は、透明フィルム層（Ｉ）と印刷インキ層（ＩＩ）とを有し、
前記透明フィルム層（Ｉ）がポリエチレンまたはポリ塩化ビニルを主成分とし、
前記透明フィルム層（Ｉ）の紫外線透過率が７０〜９９％であり、
印刷インキ層（ＩＩ）が開口を有し、
前記開口の面積開口率が１０〜３０％であることを特徴とする農業用ハウスフィルムに関するものである。
【発明の効果】
【０００６】
本発明の農業用フィルムは、農業用ハウスに展張した時、フィルムの外側となる面に文字情報を有し、その文字情報は視認性に優れ、広告機能を有する。また、フィルムの外側は汚れにくく、内側は曇りにくい加工が施される。また、文字情報は光退色しにくく、長期にわたって使用可能である。さらには、内部で育成する植物に合わせた光透過的性を有する。具体的には紫外線透過率が高く、昆虫の行動を妨げないので、イチゴなどの虫媒性花を有する植物の育成に適している。
【図面の簡単な説明】
【０００７】
【図１】印刷インキ層（ＩＩ）の６０°千鳥配置の開口を示す概念図である。
【図２】印刷インキ層（ＩＩ）の４５°千鳥配置の開口を示す概念図である。
【図３】印刷インキ層（ＩＩ）の印刷パターンを示す概念図である。
【発明を実施するための形態】
【０００８】
［農業用フィルム］
本発明の農業用フィルムは透明フィルム層（Ｉ）と印刷インキ層（ＩＩ）とを有し、前記透明フィルム層（Ｉ）がポリエチレンまたはポリ塩化ビニルを主成分とし、前記透明フィルム層（Ｉ）の紫外線透過率が７０〜９９％であり、印刷インキ層（ＩＩ）が開口を有し、前記開口の面積開口率が１０〜３０％である。これらの特徴は透明フィルム層（Ｉ）、印刷インキ層（ＩＩ）等の項目において詳述する。
【０００９】
［透明フィルム層（Ｉ）］
（熱可塑性樹脂組成物）
透明フィルム層（Ｉ）に用いられる樹脂としては、ポリエチレンまたはポリ塩化ビニルを主成分とする。ポリエチレンを主成分とする樹脂としては、高密度ポリエチレン、中密度ポリエチレン、低密度ポリエチレン、直鎖状低密度ポリエチレン、エチレンと他のモノマーとの共重合体、およびこれらの混合物が挙げられる。エチレンと共重合可能な他のモノマーとしては酢酸ビニル、塩化ビニル、プロピレン等が挙げられる。
また、ポリ塩化ビニルを主成分とする樹脂としては、ポリ塩化ビニル、塩化ビニルと他のモノマーとの共重合体およびこれらの混合物が挙げられる。塩化ビニルと共重合可能な他のモノマーとしては、エチレンのほか、プロピレン、塩化ビニリデン、アクリロニトリル、マレイン酸、イタコン酸、メタクリル酸、酢酸ビニル、マレイン酸エステル、メタクリル酸エステル、アクリル酸エステル、高級ビニルエーテル等が挙げられる。
【００１０】
これらの樹脂は透明性があり、柔軟かつ強靭で耐光性が高く安価なことから、農業用ハウス資材として慣用のものである。
上記の塩化ビニル系樹脂には、従来の農業用塩化ビニル系樹脂フィルムと同様に可塑剤を添加することが好ましい。可塑剤としては、フタル酸エステル系可塑剤、リン酸エステル系可塑剤、ポリエステル系可塑剤、エポキシ系可塑剤等が挙げられる。
また、透明フィルム層（Ｉ）に用いられる樹脂には、有機ホスファイト系安定剤等の安定剤；多価アルコールと脂肪酸および二塩基酸とのエステル、あるいはこれらにアルキレンオキサイドを付加した化合物などの防滴剤、フッ素と水酸基またはアルキレンオキサイド基の少なくとも一種を有する化合物などの防霧剤；脂肪酸系滑剤、脂肪酸アミド系滑剤、エステル系滑剤、有機リン酸金属塩系滑剤、ポリエチレンワックス、流動パラフィンなどの滑剤；フェノール系抗酸化剤、チオジプロピオン酸エステル系抗酸化剤、脂肪酸スルファイド系抗酸化剤などの抗酸化剤、ヒンダードアミン系光安定剤などの光安定剤；炭酸マグネシウム、マグネシウムケイ酸塩、酸化ケイ素、酸化アルミニウム、水酸化アルミニウム、水酸化マグネシウム、ハイドロタルサイト類等の無機充填剤などを必要に応じて添加することができる。
【００１１】
（紫外線透過率）
本発明においては１つの花の中に紫外線を反射する部分と吸収する部分がある虫媒花が紫外光を頼りに昆虫を誘い受粉する性質を最大利用するために、ハウスの中に紫外線を多量に取り込む観点から、透明フィルム層（Ｉ）の紫外線透過率は７０〜９９％である。透明フィルム層（Ｉ）の紫外線透過率は７５％以上が好ましく、８０％以上がより好ましい。これにより、イチゴやナスの育成が良好となる。透明フィルム層（Ｉ）の紫外線透過率は後述の印刷インキ層（ＩＩ）および保護ニス層（ＩＩＩ）を設けていない場所を採取してこれを測定サンプルとするほか、透明フィルム層（Ｉ）に使用している材料の配合、成
形方法および厚みから測定サンプルを製造して測定することができる。
【００１２】
（ぬれ張力）
透明フィルム（Ｉ）の印刷インキ層（ＩＩ）側の面のぬれ張力は２０〜３２ｍＮ／ｍであることが好ましく、２５〜３０ｍＮ／ｍがより好ましい。これにより、汚れや水滴の付着を抑制することによって印刷の視認性の向上、光透過率の低下抑制が可能となる。この様なぬれ張力が低い面は、透明フィルム（Ｉ）の印刷インキ層（ＩＩ）側の面にコロナ放電処理、プラズマ処理等を施さないこと、印刷インキ層（ＩＩ）の上に後述の保護ニス層（ＩＩＩ）を配することにより達成できる。
また、透明フィルム（Ｉ）の印刷インキ層（ＩＩ）と反対側の面のぬれ張力は４２〜６０ｍＮ／ｍが好ましく、４５〜５５ｍＮ／ｍがより好ましい。これにより、ハウス内面の防曇性が向上する。この様なぬれ張力が高い面は、透明フィルム（Ｉ）の印刷インキ層（ＩＩ）と反対側の面にコロナ放電処理、プラズマ処理等を施し、さらに必要に応じて帯電防止剤、バインダー等を含む塗膜を形成してもよい。
【００１３】
（厚さ）
透明フィルム層（Ｉ）の厚さは１０〜２００μｍが好ましく、２０〜１５０μｍがより好ましい。これにより農業用ハウスのフィルム自重とフィルムの強度の両立を図ることができる。
（成形方法）
ポリエチレンまたはポリ塩化ビニルを主成分とし、これに各種添加剤を添加して得た樹脂組成物をカレンダー法、押出法、インフレーション法等の公知の手段にてフィルムに成形して透明フィルム層（Ｉ）を得ることができる。また、押出しやインフレーションのダイスを多層ダイスとして多層フィルムを成形することもできる。
インフレーション成形法においては、溶融した前記樹脂組成物を、サーキュラーダイから押出す際、ブロー比（膨比）Ｄに対するドロー比（溶融延伸比）Ｖの割合（変形比）Ｖ／Ｄ＝０．５〜８、好ましくは０．５〜５、さらに好ましくは０．５〜３程度でフィルム成形すればよい。変形比が０．５未満では、引取り方向に対して直交する方向の引裂抵抗が高くなり、一方向に高い引裂き性を有するフィルムを得るのが困難である。また、変形比が８を越えると、成膜時のバブルの安定性が著しく低下し、成膜が困難となり易い。 
【００１４】
なお、前記「ドロー比」Ｖとは、環状ダイリップから溶融した樹脂が吐出される速度Ｖ１と、成形されたフィルムが巻き取られる速度Ｖ２との比Ｖ２／Ｖ１である。「ブロー比」Ｄとは、環状ダイリップの径ｄ１と巻き取られるフィルムの径ｄ２との比ｄ２／ｄ１である。ドロー比及びブロー比は、フィルムの引裂き性が損われない範囲、例えば、ドロー比１〜２０、ブロー比１〜１０程度の範囲内で適宜選択できる。
透明フィルム層（Ｉ）の表面には必要に応じて、水系、溶剤系、紫外線硬化系の塗料からなる被膜を形成してもよい。
さらに、フィルム同士の密着（ブロッキング）を防止する目的で、表面にエンボス加工を施したり、表面にでんぷん等の粒子を塗布したりして微細な凹凸を形成してもよい。
【００１５】
［印刷インキ層（ＩＩ）］
印刷インキ層（ＩＩ）は透明フィルム層（Ｉ）の表面に配され、広告等の表示機能を発現させる。表示機能であるため、印刷インキ層（ＩＩ）は透明フィルム層（Ｉ）の一部を被覆する。印刷インキ層（ＩＩ）は農業用ハウスに展張したとき透明フィルム層（Ｉ）に対して内側にあっても外側にあってもよいが、良好な視認性を得る観点から、透明フィルム層（Ｉ）に対して外側にあることが好ましい。
【００１６】
（開口形状）
印刷インキ層（ＩＩ）は遠方より視認可能な面積を有する必要がある観点から、１文字
あたりの面積は１５ｃｍ角〜５０ｃｍ角が好ましい。そのため、農業ハウスに入射する光をできるだけ遮蔽しないようにするため、印刷インキ層（ＩＩ）に開口を設ける。
開口の面積開口率は１０〜３０％であり、１５〜２５％が好ましい。面積開口率が上記範囲の下限未満の場合、農業用ハウスに入射する光が減少し、植物の軟弱徒長等の生育不良や炭そ病等の病気を引き起こすことがある。面積開口率が上記範囲の上限を超える場合、印刷インキ層（ＩＩ）が表示する情報の視認性が低下することがある。
開口の形状は円形、楕円形、オーバル形等の曲線を有する図形；四角形、五角形、六角形等の多角形；スリット等の連続形等が挙げられる。これらの中でも、表示機能を損ないにくい観点から円形、多角形が好ましい。また、開口の配列はランダム、並列配置、交互配置、千鳥配置等が挙げられるが、表示機能を損ないにくい観点から並列配置、交互配置、千鳥配置が好ましい。同様の観点から、千鳥配置の中でも４５°千鳥配置、６０°千鳥配置が好ましい。
【００１７】
開口の形状が円形、楕円形、または多角形のいずれかの場合、印刷インキ層（ＩＩ）が表示する情報の視認性と農業用ハウスに入射する光量のバランスの観点から、開口の平均直径が１〜２０ｍｍであることが好ましく、１０〜１５ｍｍがより好ましい。横軸を開口の直径、縦軸を出願頻度としてグラフを描いたとき、単一のピークとなる場合を開口の平均直径分布が単峰性であるといい、２つのピークになる場合を開口の平均直径分布が二峰性であるといい、３つ以上のピークとなる場合またはブロードでピークがはっきりしない場合を開口の平均直径分布が多峰性であるという。印刷インキ層（ＩＩ）が表示する情報のむらが少ない観点から、開口の平均直径分布が単峰性または二峰性であることが好ましい。本発明においては、開口の平均直径分布は画像解析ソフトを使用して、開口の形状を円で近似し、近似したすべての円の直径を単純平均して求める。
【００１８】
開口の形状がスリット等の連続形状でない場合、印刷インキ層（ＩＩ）が表示する情報の視認性と農業用ハウスに入射する光量のバランスの観点から、開口の隣接開口中心平均距離が２．１〜４０ｍｍであることが好ましく、１８〜３０ｍｍがより好ましい。ここで図１に示す６０°千鳥配置の場合、ある開口（Ａ）の中心と、隣接する６つの開口（Ｂ１〜Ｂ６）の中心との距離Ａ−Ｂ１、Ａ−Ｂ２・・・Ａ−Ｂ６はほぼ等距離である。このとき、横軸を距離、縦軸を出願頻度としてグラフを描くと、単一のピークとなることから、中心距離分布が単峰性であるという。また、図２に示す４５°千鳥配置の場合、ある開口（Ａ）の中心と、隣接する６つの開口（Ｂ１〜Ｂ６）の中心との距離はＡ−Ｂ１、Ａ−Ｂ２、Ａ−Ｂ４、Ａ−Ｂ５がほぼ等距離で、これとは別にＡ−Ｂ３とＡ−Ｂ６とがほぼ等距離であるので、同様にグラフを描くとピーク高さが２：１の２つのピークになる。これを中心距離分布が二峰性であるという。また、ピークが３つ以上またはブロードでピークがはっきりしないグラフとなる場合、中心距離分布が多峰性であるという。本発明においては、開口の隣接開口中心平均距離は画像解析ソフトを使用してすべての開口間距離の単純平均として求める。
【００１９】
開口の形状がスリット等の連続形状である場合、印刷インキ層（ＩＩ）が表示する情報の視認性と農業用ハウスに入射する光量のバランスの観点から、開口の平均スリット幅が７〜１５ｍｍであることが好ましい。本発明においては、開口の平均スリット幅は画像解析ソフトを使用して、それぞれのスリット幅を求め、それらを単純平均して求める。
開口の形状がスリット等の連続形状である場合、印刷インキ層（ＩＩ）が表示する情報の視認性と農業用ハウスに入射する光量のバランスの観点から、開口のスリット中心間隔が３０〜６０ｍｍであることが好ましい。本発明においては、開口のスリット中心間隔は画像解析ソフトを使用して、それぞれのスリットにおける重心を求め、それぞれの隣接スリット間隔を単純平均して求めるか、あるスリットの境界と隣接するスリットの境界との間隔を単純平均して求める。
【００２０】
（印刷方法）
印刷インキ層（ＩＩ）の主成分は色材、バインダー成分および溶剤であり、これに各種添加剤を配合することができる。
色材としては、染料、顔料等公知の色材から選択できるが、農業用ハウスフィルムが屋外で使用されることから、耐光性が良いレーキや顔料を使用することが好ましい。これらの例としてブラックとしてはPigment Black 7（ランプブラック、カーボンブラック）等
、シアンとしてはPigment Blue 15:3（フタロシアニンブルー）等、マゼンタとしてはC.I. Pigment Red 48:4（マンガンモノアゾレッド）、C.I.Pigment Red 57:1（ブリリアントカーミン）、イエローとしてはC.I. Pigment Yellow 17（ベンジジンイエロー）、C.I. Pigment Yellow 83、白としてはC.I. Pigment White 6（二酸化チタン）等が挙げられる。
【００２１】
バインダー成分としては、塩化ビニル樹脂より接着性が劣りやすいポリエチレンとの密着性の観点から、ポリアミド、塩素化ポリプロピレン、ポリスチレン系エラストマー、変性フェノール樹脂、テルペン系樹脂、石油樹脂、硝化綿等を主成分として使用することが好ましい。
溶剤成分としては、トルエン、キシレン、酢酸エチル、酢酸ブチル、２−プロパノール、１−ブタノール、メチルエチルケトン、メチルイソブチルケトン等が挙げられる。
インキの添加剤としては、消泡剤（シリコーン、ミネラルオイル等）、レオロジー付与剤、レベリング剤、色別れ防止剤、硬化促進剤（ナフテン酸コバルト等）が挙げられる。
これらの樹脂、添加剤および溶剤は混合された状態でビヒクルまたはワニスとして市販されている。また、各種フィルムと印刷方式とに適した色材入りのインキとしても市販されている。
【００２２】
印刷インキ層（ＩＩ）は、フィルムに印刷する公知の印刷方法で設けることができる。中でも、農業用フィルムは樹脂フィルムの中でも厚みが薄く、剛性が低く、広幅である傾向があるため、フレキソ印刷、グラビア印刷、シルクスクリーン印刷が適している。
印刷インキ層（ＩＩ）の情報は、作物、地域、施設等の文字情報及び写真情報を配した広告が挙げられる。また、イチゴハウスの場合文字情報を桃色〜赤色としたり、ナスハウスの場合文字情報を紫色としたりする等して適宜配することができる。また、１文字のサイズを１５〜５０ｃｍ角とすることにより、遠方からの印刷インキ層（ＩＩ）の情報の視認性と作物の生育性の両立を図ることができる。
【００２３】
［保護ニス層（ＩＩＩ）］
保護ニス層（ＩＩＩ）は、印刷インキ層（ＩＩ）を保護する目的で主として印刷インキ層（ＩＩ）上に積層して設けられる層である。
保護ニス層（ＩＩＩ）の紫外線透過率は１０〜４０％が好ましく、３０％以下がより好ましい。これにより、印刷インキ層（ＩＩ）の光退色が抑制され、印刷インキ層（ＩＩ）の情報の視認性を長期にわたり維持することができる。
また、保護ニス層（ＩＩＩ）の可視光線透過率は８０〜９５％が好ましく、８３％以上がより好ましい。これにより、印刷インキ層（ＩＩ）の視認性が良好となる。
保護ニス層（ＩＩＩ）の紫外線透過率および可視光線透過率は、印刷インキ層（ＩＩ）からサンプルを剥離して採取したものを測定サンプルとするほか、印刷インキ層（ＩＩ）に使用している材料の配合および厚みから測定サンプルを製造して測定することができる。
【００２４】
保護ニス層（ＩＩＩ）は、印刷インキ層（ＩＩ）と同じ印刷方法を使用し、印刷インキ層（ＩＩ）の上に重ねるように設けることが好ましい。印刷インキ層（ＩＩ）が不連続であることから、透明フィルム層（Ｉ）上に直接保護ニス層（ＩＩＩ）が配されることもあるが、紫外線透過率の低下を抑制する観点から、透明フィルム層（Ｉ）上に直接保護ニス層（ＩＩＩ）を配される面積は、透明フィルム層（Ｉ）の面積の０〜２％であることが好
ましく、１％以下がより好ましい。
保護ニス層（ＩＩＩ）は色材を含まず、主成分として、バインダー成分、溶剤および紫外線吸収剤を含む。
バインダー成分としてはアクリル系樹脂、塩化ビニル−酢酸ビニル共重合樹脂、ポリエステル樹脂、ウレタン樹脂、塩素化ポリオレフィン樹脂、塩化ゴム樹脂、エチレン−酢酸ビニル共重合樹脂、ポリアミド樹脂およびセルロース樹脂、ロジン変性フェノール樹脂、石油樹脂、アルキッド樹脂、またはこれら乾性油変性樹脂等の樹脂が挙げられる。バインダー成分は保護ニス層（ＩＩＩ）の固形分質量基準で２０〜８０質量％含むことが好ましい。
【００２５】
溶剤としてはあまに油、桐油、大豆油等の乾性油；ノルマルパラフィン、イソパラフィン、アロマチックハイドロカーボン、ナフテン等の有機溶剤等を適宜配合して用いることができる。溶剤は保護ニス層（ＩＩＩ）の固形分質量１００質量部に対し、５０〜５００質量部含むことが好ましい。
紫外線吸収剤としてはベンゾトリアゾール系、トリアジン系、ベンゾフェノン系、の紫外線吸収剤が挙げられる。これらの中でも保護ニス層（ＩＩＩ）と印刷インキ層（ＩＩ）との密着性の維持および黄色の着色が少ないことからトリアジン系の紫外線吸収剤が好ましく、ヒドロキシフェニルトリアジン系紫外線吸収剤がより好ましい。紫外線吸収剤は、保護ニス層（ＩＩＩ）の固形分質量基準で１〜５質量％含むことが好ましい。
【００２６】
また保護ニス層（ＩＩＩ）は表面のぬれ張力は、透明フィルム（Ｉ）の印刷インキ層（ＩＩ）側の面のぬれ張力と同様、２０〜３２ｍＮ／ｍであることが好ましく、２５〜３０ｍＮ／ｍがより好ましい。ぬれ張力を上記範囲にする方法として、保護ニス層（ＩＩＩ）に含まれるバインダー成分を疎水性が高い材料から選択すること、シリコーンやフッ素樹脂等の疎水性添加物を配合することが挙げられる。これらの中でポリテトラフルオロエチレン樹脂およびテトラフルオロエチレン−ヘキサフルオロプロピレン共重合体を配合することが好ましい。上記疎水性添加物は、保護ニス層（ＩＩＩ）の固形分質量基準で０．５〜３質量％含むことが好ましい。
保護ニス層（ＩＩＩ）として好適な材料はいわゆるＯＰニスとして市販されているものから印刷方式に合わせて適宜選択することができる。
【００２７】
［農業用フィルムの利用］
農業用フィルムが用いられる栽培施設としては、丸屋根型、両屋根型（切妻型）、側壁部が地面までない雨よけハウス型、側壁部３を全く有しない等の構築物が挙げられる。
農業用フィルムを栽培施設に適用する方法としては、農業用フィルムで植物体の周囲全面、あるいは太陽光が入射してくる少なくとも一面を覆うことができる方法であれば、特に制限されるものではない。具体的にはパイプハウスの外張りおよび／または内張り、鉄骨ハウスの外張りおよび／または内張り、トンネルハウス等が挙げられる。
【実施例】
【００２８】
［試験方法］
（開口率・開口平均直径と標準偏差、隣接開口中心平均距離と分散度）
開口の形状、開口分布形状：開口部を含む印刷インキ層（ＩＩ）の情報を有する農業用ハウスフィルムの透明フィルム（Ｉ）側から光学顕微鏡観察で開口の形状（円形、六角形、オーバル型、スリット等）、開口分布形状（並列型、４５°千鳥型、６０°千鳥型、ランダム等）を判定した。
開口の形状がスリット以外の場合は次の通り。
【００２９】
面積開口率、開口平均直径、開口直径分布、標準偏差：開口部を含む印刷インキ層（ＩＩ）の情報を有する農業用ハウスフィルムの透明フィルム（Ｉ）側からスキャナーで取り
込んで得た８ビットグレースケールのビットマップ画像を画像解析ソフト（旭化成エンジニアリング（株）製、商品名：画像解析Ａ像くん）で解析した。なお、開口平均直径１０．０ｍｍ、隣接開口中心平均距離２１．０ｍｍの円形並列型のパターンを作成し、これを同様にスキャナーで取り込み、画像解析してスケール補正に使用した。
「粒子解析」メニューを選択し、パラメータ設定画面で、画像の開口部が領域指定されるように「粒子の明度」を設定すること以外はパラメータを変更せず解析し、ソフトの面積率の値を実施例の開口率、ソフトの最大長・重量平均値を実施例の開口平均直径、ソフトの最大長・標準偏差を実施例の標準偏差とした。さらに最大長（０．５μｍ刻み）を横軸、個数分布を縦軸としてグラフを描画したとき、明瞭に分離したピークが１つであるものを開口直径分布が単峰性、２つのものを開口直径分布が２峰性、３つ以上のものを開口直径分布が多峰性であるとした。
【００３０】
隣接開口中心平均距離、中心距離分布、分散度：上記と取り込み条件が同じ画像を用いた画像解析において、「分散度計測」メニューを選択し、パラメータ設定画面で画像の開口部が領域指定されるように「粒子の明度」を設定することと、計測方法を「重心間距離法」に設定すること以外はパラメータを変更せず解析し、ソフトの重心間距離・平均を実施例の隣接開口中心平均距離、ソフトの分散度を実施例の分散度とした。さらに重心間距離（１μｍ刻み）を横軸、個数分布を縦軸としてグラフを描画したとき、明瞭に分離したピークが１つであるものを開口直径分布が単峰性、２つのものを開口直径分布が２峰性、３つ以上のものを開口直径分布が多峰性であるとした。また、ピーク分布が明瞭に分離できない場合はブロードであるとした。
【００３１】
開口の形状がスリットの場合は次の通り。
面積率、平均スリット幅：上記と取り込み条件が同じ画像を用いた画像解析において、「粒子解析」メニューを選択し、パラメータ設定画面で、画像の開口部が領域指定されるように「粒子の明度」を設定すること以外はパラメータを変更せず解析し、パラメータを変更せず解析し、ソフトの面積率の値を実施例の開口率とし、ソフトの最小幅・重量平均値を実施例の開口平均直径とした。
スリット距離：上記と取り込み条件が同じ画像を用いた画像解析において、「粒子解析」メニューを選択し、パラメータ設定画面で、画像の開口部が領域指定されるように「粒子の明度」を設定することと、「計測項目選択」の画面から「重心ｘ座標」、「重心ｙ座標」を追加すること以外はパラメータを変更せず解析し、隣接するスリットの「重心ｘ座標」、「重心ｙ座標」から隣接するスリット距離を算出し、その平均を実施例のスリット距離とした。
【００３２】
（透明フィルム（Ｉ）の光線透過率）
透明フィルム（Ｉ）から得た測定用試験片を分光光度計（日立ハイテク社製、分光光度計  Ｕ−３３１０）により測定し、３００〜３８０ｎｍにおける透過率平均値を紫外線領域での光線透過率とした。スキャンスピードは１２０ｎｍ／ｍｉｎとした。また光線透過率の平均値の算出には、測定値を１ｎｍ距離でテキストデータとして取り出し、該当する範囲の各波長での測定値を平均する方法を用いた。
【００３３】
（保護ニス層（ＩＩＩ）の試験片作成）
ポリテトラフルオロエチレン製シャーレに保護ニス層（ＩＩＩ）の材料（市販のＯＰニス）を流涎し、８０℃１０分乾燥したあとにシャーレからフィルムをはがし、これを測定用試験片とした。
（保護ニス層（ＩＩＩ）の光線透過率）
保護ニス層（ＩＩＩ）から得た測定用試験片を分光光度計（日立ハイテク社製、分光光度計  Ｕ−３３１０）により測定し、４５０〜７００ｎｍにおける透過率平均値を可視光領域での光線透過率とし、３００〜３８０ｎｍにおける透過率平均値を紫外線領域での光
線透過率とした。スキャンスピードは１２０ｎｍ／ｍｉｎとした。また光線透過率の平均値の算出には、測定値を１ｎｍ距離でテキストデータとして取り出し、該当する範囲の各波長での測定値を平均する方法を用いた。
【００３４】
（ぬれ張力）
透明フィルム（Ｉ）または保護ニス層（ＩＩＩ）から得た測定用試験片の表面をぬれ張力試験用混合液（関東化学（株）製）でＪＩＳ  Ｋ６７６８：１９９９にしたがって測定した。
（印刷インキ層（ＩＩ）密着性）
透明フィルム（Ｉ）上に印刷インキ層（ＩＩ）、保護ニス層（ＩＩＩ）を設け、保護ニス層（ＩＩＩ）の上に１８ｍｍ幅のセロハンテープ（ニチバン（株）製、製品名：ＣＴ４０５ＡＰ−１８）を長さ約５ｃｍで貼り付け、低速手剥離（剥離速度１０ｍｍ／ｓｅｃ）で剥した後の状態を目視で以下の通り判定した。
◎：印刷インキ層（ＩＩ）が全く剥離せず、透明フィルム（Ｉ）が変形しない
○：印刷インキ層（ＩＩ）が全く剥離せず、透明フィルム（Ｉ）が変形する
△：印刷インキ層（ＩＩ）の面積の１０％未満の部分で剥離を起こす
×：印刷インキ層（ＩＩ）の面積の１０％以上の部分で剥離を起こす
【００３５】
（防曇性）
得られた農業用ハウスフィルムを間口３．１５ｍ×奥行１８．０ｍのパイプハウスに展張し、ハウス内面に水滴が付着した時点で防曇性を目視で以下の通り判定した。
◎：フィルムに付着した水滴同士が合体して、生じた水滴が流下してフィルム面積の２／３以上が透視可能になるもの
○：フィルムに付着した水滴同士が合体して、生じた水滴が流下してフィルム面積の１／３以上２／３未満が透視可能になるもの
△：フィルムに付着した水滴同士が合体して、生じた水滴が流下してフィルム面積の１／３未満が透視可能になるもの
×：フィルムに付着した水滴同士が合体しないもの
【００３６】
（外側汚れ）
得られた農業用ハウスフィルムを１０ｃｍ×７５ｃｍに断裁し、南向き４５度の角度で設置した天曝台にて３か月間評価した。
天曝前後でのサンプルを表面付着した埃のみ除去した後に、そのまま分光光度計（日立ハイテク社製、分光光度計  Ｕ−３３１０）にて波長５５０ｎｍでの光線透過率を測定した。
サンプル５点測定して、下記評価基準にて以下の通り判定した。
○：表面汚れ小：天曝前後での光線透過率の低下率が１０％未満
△：表面汚れ中：天曝前後での光線透過率の低下率が１０％以上〜２０％未満
×：表面汚れ大：天曝前後での光線透過率の低下率が２０％以上
【００３７】
（印刷インキ層（ＩＩ）の情報視認性）
得られた農業用ハウスフィルムを間口３．１５ｍ×奥行１８．０ｍのパイプハウスに展張し、印刷インキ層（ＩＩ）を設けた位置から３０ｍ離れた地点から印刷インキ層（ＩＩ）の情報を目視で以下の通り判定した。
◎：印刷インキ層（ＩＩ）の情報の輪郭がきれいに視認できる
○：印刷インキ層（ＩＩ）の情報の輪郭が視認できる
△：印刷インキ層（ＩＩ）の情報の輪郭がややぼやけているが文字として認識できる
×：印刷インキ層（ＩＩ）の情報の輪郭がぼやけて文字として認識しにくい
【００３８】
（印刷インキ層（ＩＩ）の情報むら）
◎：印刷インキ層（ＩＩ）の情報の文字の内部が均一に視認できる
○：印刷インキ層（ＩＩ）の情報の文字の内部がやや不均一に見える
△：印刷インキ層（ＩＩ）の情報の文字の内部が不均一である
×：印刷インキ層（ＩＩ）の情報の文字にモアレが生じる
【００３９】
（印刷インキ層（ＩＩ）耐光性）
測定用農業用ハウスフィルムを１０ｃｍ×７５ｃｍに断裁し、南向き４５度の角度で設置した天曝台にて３か月間評価した。
天曝前後でのサンプルを表面付着した埃のみ除去した後に、そのまま分光光度計（日立ハイテク社製、分光光度計  Ｕ−３３１０）にて波長５５０ｎｍでの光線透過率を測定した。
サンプル５点測定して、下記評価基準にて以下の通り判定した。
○：耐光性良好：天曝前後での光線透過率の低下率が１０％未満
△：耐光性普通：天曝前後での光線透過率の低下率が１０％以上〜２０％未満
×：耐光性不良：天曝前後での光線透過率の低下率が２０％以上
【００４０】
（イチゴ生育性）
作物の生育性評価として、虫媒花であるイチゴ（品種：とちおとめ）の生育性を評価した。印刷インキ層（ＩＩ）の情報視認性評価で使用したパイプハウス内でイチゴを育成した。９月１０日に定植し、４月３０日まで育成した。草高、葉柄長、生葉数は３月３日に調査し、収量は４月３０日までの全量を調査した。対照としてアキレス（株）製塗工農ＰＯ「ハイベールコート」を展張したハウスにおけるイチゴの生育性を「ブランク」と称する。
◎：草高、葉柄長、生葉数がブランクに対して９８％以上かつ収量が６００ｇ／株以上
○：草高、葉柄長、生葉数がブランクに対して８０％以上９８％未満かつ収量が６００ｇ／株以上
△：草高、葉柄長、生葉数がブランクに対して８０％以上９８％未満かつ収量が５００ｇ／株以上６００ｇ／株未満
×：草高、葉柄長、生葉数がブランクに対して８０％未満または収量が５００ｇ／株未満
【００４１】
［透明フィルム層（Ｉ）の製造例］
（製造例１）
円筒ダイを備えた９０ｍｍφの単軸押出機を用い、表１に記載のフィルムの配合例Ｆ−１に記載のポリオレフィン系材料をシリンダー設定温度１９０℃、スクリュー回転数６０ｒｐｍで溶融押出して、直径５００ｍｍ、リップ間隔２．０ｍｍ、ダイス温度２００℃の円筒ダイから上方へ溶融樹脂を押出し、得られた筒状フィルムの中空部へ乾燥空気を圧入し、膨張させ、次に冷却させたのち、端部の一方をカットして巻き取って幅３ｍ、長さ１００ｍの製造例１のフィルムの巻き取り（Ｆ−１）を得た。成形条件はブロー比３．９、ドローダウン比６、フィルムの実測平均厚みは１２０μｍであった。
【００４２】
（製造例２、４）
フィルムの製造例１において、表１に記載の紫外線吸収剤を添加したこと以外は製造例１と同様にして単層フィルムの巻き取り（Ｆ−２、Ｆ−４）を得た。
(製造例３)
表１に記載のフィルムの配合例Ｆ−３に記載のポリエステル系材料を２６０℃、スクリュー回転数１００ｒｐｍ、に設定した押出機で溶融混練し、２８０℃に設定したスリット幅１．８ｍｍのＴダイから押出し、横６倍延伸し、端部をカットして幅３ｍ、長さ１００mの単層フィルムの巻き取り（Ｆ−３）を得た。フィルムの実測平均厚みは１３０μｍで
あった。
【００４３】
(製造例５)
表１に記載のフィルムの配合例Ｆ−５に記載のポリ塩化ビニル系材料を押出機で溶融混練し、インフレーション成形し、端部をカットして幅３ｍ、長さ１００mの単層フィルム
の巻き取り（Ｆ−５）を得た。成形条件はシリンダー設定温度２１０℃、スクリュー回転数６０ｒｐｍ、ダイス温度２００℃、ブロー比４．０、ドローダウン比５、フィルムの実測平均厚みは１２０μｍであった。
【００４４】
【表１】
2018007570.tif 000002
【００４５】
（防曇性塗料組成物の製造例）
水／メタノール＝３／１で混合した分散媒にコロイダルシリカ（スノーテックス３０、日産化学製）およびアクリルエマルジョン（ビニブラン２６８２、日信化学工業製）を表２の配合となるように順次添加し、防曇性塗料組成物を得た。
【００４６】
【表２】
2018007570.tif 000003
（防曇性塗料組成物の塗工）
フィルムを片面処理する場合は、製造例で得られたフィルムの片面を放電電圧１２０Ｖ、放電電流４．７Ａ、ラインスピード１０ｍ／ｍｉｎでコロナ放電処理を行い、グラビアロールコーターで防曇層塗料組成物を塗布し、８０℃で乾燥させロール状に巻き取り、透明フィルム層（Ｉ）を得た。フィルムを両面処理する場合は、片面処理したフィルムの未処理面に上記と同様にして防曇層を積層した。得られたフィルムの両面のぬれ張力を上記測定方法に従って測定し、表Ａに記載した。
【００４７】
［印刷インキ層（ＩＩ）の形成］
（印刷インキ層（ＩＩ）用組成物の製造例１）
表３記載の色材（Ｐ−１）７質量部をトルエン５０質量部に溶解し、トルエン３質量部に溶解したレベリング剤、塩素化ポリプロピレン（塩素化ＰＰ）を含むバインダー（Ｂ−１）４０質量部を添加して三本ロールミル機で混練して、製造例１のインキ組成物（Ｉ−１）を得た。（固形分４７％、粘度（２５℃）９０ｄＰａ・ｓ）
【００４８】
（印刷インキ層（ＩＩ）用組成物２〜５の製造）
印刷インキ層（ＩＩ）用組成物の製造例１において、色材およびバインダーを表３の通りに変更したこと以外は製造例１と同様にしてインキ組成物（Ｉ−２〜Ｉ−５）を得た。
（印刷インキ層（ＩＩ）用組成物の製造例６）
表３記載の色材（Ｐ−１）７質量部および硬化剤（帝国インキ製造株式会社製）３部を溶剤（Ｐ−００２溶剤、帝国インキ製造株式会社製）１０質量部に溶解し、ポリウレタンを含むメジウム（ＰＯＳスクリーンインキ０００メジウム、帝国インキ製造株式会社製）に添加して、三本ロールミル機で混練して、製造例６のインキ組成物（Ｉ−６）を得た。
【００４９】
【表３】
2018007570.tif 000004
【００５０】
（スクリーン印刷）
透明フィルム（Ｉ）の片面（ハウスに展張したとき外側となる面）に上記製造例で得たインキ組成物を用い、「おいしいイチゴ」の文字をスクリーン印刷した。スクリーンは７０メッシュを用い、乾燥後の塗工量が３．５ｇ／ｍ２になるように溶剤で調整した。文字列の印刷領域は表Ａ記載の通り、１文字あたり約２０ｃｍ角または約１０ｃｍ角である。（グラビア印刷）
透明フィルム（Ｉ）の片面（ハウスに展張したとき外側となる面）に上記製造例３で得たインキ組成物を用い、「おいしいイチゴ」の文字をグラビア印刷した。グラビア版は２００線の網点１００％を用い、乾燥後の塗工量が１．０ｇ／ｍ２になるように溶剤で調整した。文字列の印刷領域は約２０ｃｍ×約１３０ｃｍであった。
【００５１】
［保護ニス層（ＩＩＩ）］
印刷で得た「おいしいイチゴ」の文字を完全に覆うように、約２０ｃｍ×約１３０ｃｍ（または約１０ｃｍ×約７５ｃｍ）の領域に保護ニス（表４記載の保護ニス層（ＩＩＩ）インキ組成物）を表Ａ記載の通り、スクリーン印刷した。スクリーンは４５０メッシュを用い、乾燥後の塗工量が１０ｇ／ｍ２になるように溶剤で調整した。
【００５２】
【表４】
2018007570.tif 000005
【００５３】
実施例１
透明フィルム層（Ｉ）の製造例１で得た単層フィルムの片面（ハウスに展張したとき内側となる面）に防曇性塗料組成物の塗工を実施した。一方、単層フィルムの反対面に、印
刷インキ層（ＩＩ）用組成物の製造例１（表３のＩ−１：赤色顔料Ｐ−１含有）をスクリーン印刷した。印刷パターンは、図３に示す、文字の内部に直径１０ｍｍの円形の穴をピッチ２１ｍｍで並列配置した絵柄を使用した。次に、印刷インキ層（ＩＩ）の上に可視光領域での光線透過率が８８％、紫外光領域での光線透過率が２５％の保護ニス層（ＩＩＩ）を設けて、実施例１の農業用フィルムを得た。農業用フィルムの印刷インキ層（ＩＩ）のある方を外側、印刷インキ層（ＩＩ）のないほうを内側と表記すると、農業用フィルムのぬれ張力は、外側が文字情報のない部分で２６ｍＮ／ｍ、文字情報（印刷文字）がある部分で２９ｍＮ／ｍ、内側が５０ｍＮ／ｍであり、ハウスに展張後の評価で内側の防曇性が◎、外側の汚れが◎、印刷インキ層（ＩＩ）の情報の視認性と印刷インキ層（ＩＩ）の情報のむらはいずれも◎、印刷物の耐光性が◎、イチゴの生育性が◎となった。
【００５４】
実施例２、３、比較例１、２
実施例１において、透明フィルム層（Ｉ）の製造例１で得た単層フィルムＦ−１の代わりに、製造例２〜５で得た材質及び紫外線透過率が異なる単層フィルム（Ｆ−２〜Ｆ−５）に変更したこと以外は実施例１と同様にして各実施例の農業用フィルムを得た。透明フィルム層（Ｉ）の内側のぬれ張力は防曇性に、透明フィルム層（Ｉ）の外側および保護ニス層（ＩＩＩ）のぬれ張力は外側の汚れに、透明フィルム層（Ｉ）の紫外線透過率はイチゴの生育性に影響が生じた。また、透明フィルム層（Ｉ）の材質によって、印刷インキ層（ＩＩ）の密着性が変動した。
【００５５】
実施例４〜１１、比較例３、４
実施例１において、文字の内部に配する開口の形状とピッチを表Ａの通り変更したこと以外は実施例１と同様にして各実施例の農業用フィルムを得た。印刷インキ層（ＩＩ）の文字の内部に配する開口形状は、開口率が１０〜３０％の範囲でかなり自由に設定できるが、開口のサイズや分散のむらがあると広告としての視認性に影響が生じた。
【００５６】
実施例１２
実施例１において、印刷方式をスクリーン印刷からフレキソ印刷に変更し、印刷インキ用組成物もフレキソ印刷用の配合（表３のＩ−３）を使用して実施例１２の農業用フィルムを得た。フレキソ印刷によれば、印刷インキ層（ＩＩ）の情報の発色が不足し、視認性が低下した。
【００５７】
実施例１３
実施例１において、透明フィルム層（Ｉ）の製造例１で得た単層フィルムの片面に防曇性塗料組成物の塗工を実施しなかったこと以外は実施例１と同様にして実施例１３の農業用フィルムを得た。防曇処理をしなかったことにより、内側のぬれ張力が低くなり、防曇性が低下した。
【００５８】
実施例１４
実施例１で得た農業用フィルムの印刷インキ層（ＩＩ）側表面を放電電圧１２０Ｖ、放電電流４．７Ａ、ラインスピード１０ｍ／ｍｉｎでコロナ放電処理を行い、実施例１４の農業用フィルムを得た。外側のぬれ張力が増加してハウス外側に汚れが付着した。
実施例１５〜１８
実施例１において、印刷インキ層（ＩＩ）の色材およびバインダーを表Ａの通り変更したこと以外は実施例１と同様にして各実施例の農業用フィルムを得た。色材の種類は印刷物の耐光性に、バインダーの種類は印刷インキ層（ＩＩ）の密着性に影響した。
なお、各実施例において使用したインキ組成物（表３参照）は、実施例１５がＩ−２、実施例１６がＩ−５、実施例１７がＩ−４、実施例１８がＩ−６である。
【００５９】
実施例１９〜２１
実施例１において、保護ニス層（ＩＩＩ）組成物を表Ａの通り変更したこと以外は実施例１と同様にして各実施例の農業用フィルムを得た。保護ニス層（ＩＩＩ）の変更により可視光線透過率が低下すると印刷インキ層（ＩＩ）の情報視認性、イチゴの生育性に影響し、紫外線透過率が増大すると印刷物耐光性が低下し、ぬれ張力が増加するとハウス外側に汚れが付着し、印刷インキ層（ＩＩ）の情報がくすんで見えるようになった。
【００６０】
実施例２２
実施例１において、印刷インキ層（ＩＩ）の情報の文字サイズを２０ｃｍ角から１０ｃｍ角に変更したこと以外は実施例１と同様にして農業用フィルムを得た。遠方より観察する印刷インキ層（ＩＩ）の情報の視認性がやや低下した。
【００６１】
【表Ａ−１】
2018007570.tif 000006
【００６２】
【表Ａ−２】
2018007570.tif 000007
【産業上の利用可能性】
【００６３】
本発明の農業用フィルムは、農業用ハウスに展張した時、外側の面に広告機能を有する印刷インキ層（ＩＩ）を有するため、農業用ハウスに直接広告を表示することができる。一方、その印刷インキ層（ＩＩ）がハウス内部の植物の育成に悪影響を与えにくいため、
特に虫媒花性の植物、特にイチゴやナス等の栽培に適する。
【図１】
2018007570.tif 000008
【図２】
2018007570.tif 000009
【図３】
2018007570.tif 000010